(57)【要約】【課題】より生産性が高い、テーラードブランク材の製造方法を提供する。【解決手段】金属板２上面の所定箇所に目標厚みの肉盛部３が形成されたテーラードブランク材の製造方法であって、金属板２上面の前記所定箇所にビード３１を溶着して肉盛部３を形成する工程（ステップＳ１）を備え、肉盛部３を形成する工程（ステップＳ１）では、隣接するビード３１同士が重なり合うラップ部３２の体積が肉盛部３の前記目標厚み面とビード３１の上面とが成す部分の空間３３の体積に相当するように、ビード３１を設定し、肉盛部３は、金属板２上面から肉盛部３上面に向かって、金属板２上面に平行な方向に切断した際における断面積が小さくなる形状を有する、テーラードブランク材の製造方法。【選択図】図４
2020131280.tif 000002
【特許請求の範囲】
【請求項１】
金属板上面の所定箇所に目標厚みの肉盛部が形成されたテーラードブランク材の製造方法であって、
前記金属板上面の前記所定箇所にビードを溶着して前記肉盛部を形成する工程を備え、
前記肉盛部を形成する工程では、隣接するビード同士が重なり合うラップ部の体積が前記肉盛部の前記目標厚み面と前記ビードの上面とが成す部分の空間の体積に相当するように、前記ビードを設定し、
前記肉盛部は、前記金属板上面から前記肉盛部上面に向かって、前記金属板上面に平行な方向に切断した際における断面積が小さくなる形状を有する、
テーラードブランク材の製造方法。
【発明の詳細な説明】
【技術分野】
【０００１】
本発明は、テーラードブランク材の製造方法に関する。
【背景技術】
【０００２】
テーラードブランク材は、特性の異なる金属材同士を溶接して製造される。
例えば特許文献１には、金属板に開口を形成し、当該開口に補強板を嵌め込んで突合せ溶接する、テーラードブランク材の製造方法が開示されている。
【先行技術文献】
【特許文献】
【０００３】
【特許文献１】特開２０１８−０７５６１２号公報
【発明の概要】
【発明が解決しようとする課題】
【０００４】
発明者らは、テーラードブランク材の製造方法に関し、下記の課題を見出した。
特許文献１に開示されている技術では、開口が形成された金属板と補強板とを突合せ溶接している。しかしながら、突合せ溶接は、溶接狙い位置等の管理を厳密に行う必要があり、生産性を高めることが困難であった。
【０００５】
本発明は、このような課題に鑑みなされたものであり、より生産性が高い、テーラードブランク材の製造方法を提供することを目的とする。
【課題を解決するための手段】
【０００６】
上記目的を達成するための一態様は、金属板上面の所定箇所に目標厚みの肉盛部が形成されたテーラードブランク材の製造方法であって、前記金属板上面の前記所定箇所にビードを溶着して前記肉盛部を形成する工程を備え、前記肉盛部を形成する工程では、隣接するビード同士が重なり合うラップ部の体積が前記肉盛部の前記目標厚み面と前記ビードの上面とが成す部分の空間の体積に相当するように、前記ビードを設定し、前記肉盛部は、前記金属板上面から前記肉盛部上面に向かって、前記金属板上面に平行な方向に切断した際における断面積が小さくなる形状を有する。
【０００７】
本発明に係るテーラードブランク材の製造方法は、肉盛部を形成する工程では、隣接するビード同士が重なり合うラップ部の体積が肉盛部の目標厚み面とビードの上面とが成す部分の空間の体積に相当するように、ビードを設定し、肉盛部は、金属板上面から前記肉盛部上面に向かって、金属板上面に平行な方向に切断した際における断面積が小さくなる形状を有する。したがって、溶接狙い位置等の管理を厳密に行う必要がない。
【発明の効果】
【０００８】
本発明によれば、より生産性が高い、テーラードブランク材の製造方法を提供することができる。
【図面の簡単な説明】
【０００９】
【図１】本実施の形態に係るテーラードブランク材の斜視図である。
【図２】本実施の形態に係るテーラードブランク材の製造方法を示すフローチャートである。
【図３】金属板の斜視図である。
【図４】本実施の形態に係るテーラードブランク材の斜視図である。
【図５】ビードの断面図である。
【図６】突合せ溶接の溶接時間と肉盛溶接の溶接時間とを比較する表である。
【図７】肉盛溶接後の、実施例１における金属板の写真である。
【図８】仕上げ後の、実施例１における金属板の写真である。
【図９】肉盛溶接後の、実施例２における金属板の写真である。
【図１０】実施例２における断面厚み測定結果を示す図である。
【図１１】実施例２における断面硬度分布測定結果を示す図である。
【発明を実施するための形態】
【００１０】
以下、本発明を適用した具体的な実施の形態について、図面を参照しながら詳細に説明する。ただし、本発明が以下の実施の形態に限定される訳ではない。また、説明を明確にするため、以下の記載及び図面は、適宜、簡略化されている。
【００１１】
まず、図１を参照して、本実施の形態に係るテーラードブランク材の製造方法によって製造されたテーラードブランク材の構成について説明する。図１に示すように、テーラードブランク材１は、金属板２、及び肉盛部３を備える。
【００１２】
金属板２は、鋼製の板状部材である。金属板２の両面のうち一方を上面とする。金属板２上面の所定箇所には、肉盛部３が形成されている。詳細は後述するが、肉盛部３は、肉盛溶接によって、金属板２上面の所定箇所に形成される。金属板２は、肉盛部３の近傍が熱影響部（Heat-Affected Zone, HAZ）となっている。金属板２は、引張強度が９８０ＭＰａ以下であることが好ましい。金属板２の引張強度が９８０ＭＰａ以下であると、熱影響部の軟化を抑制することができる。
【００１３】
金属板２上面に垂直な方向を厚み方向とする。肉盛部３は、金属板２上面に均一な厚みで形成された板状部材である。肉盛部３は、図１に示す例では、金属板２上面に平行な方向に切断した際における断面が矩形状である。しかしながら、肉盛部３の形状は、適宜変更可能である。肉盛部３は、例えば、金属板２上面に平行な方向に切断した際における断面が円形状であってもよい。
【００１４】
肉盛部３は、金属板２上面から肉盛部３上面に向かって、金属板２上面に平行な方向に切断した断面積が小さくなる形状を有する。テーラードブランク材１は、肉盛部３が金属板２上面に平行な方向に切断した断面積が小さくなる形状を有するため、肉盛部３の上面側の縁に応力が集中しにくい。
【００１５】
次に、図１〜５を参照して、本実施の形態に係るテーラードブランク材の製造方法について説明する。図２は、本実施の形態に係るテーラードブランク材の製造方法を示すフローチャートである。図３は、金属板の斜視図である。図４は、本実施の形態に係るテーラードブランク材の斜視図である。図５は、ビードの断面図である。
【００１６】
図２に示すように、本実施の形態に係るテーラードブランク材の製造方法は、少なくとも肉盛部３を形成する工程（ステップＳ１）を備え、さらに、上面を仕上げる工程（ステップＳ２）及び角を丸める又は切り落とす工程（ステップＳ３）等の各工程を備えていてもよいものとする。
【００１７】
本実施の形態に係るテーラードブランク材の製造方法は、まず、肉盛部３を形成する工程（ステップＳ１）を行う。肉盛部３を形成する工程（ステップＳ１）では、図３に示す金属板２上面の所定箇所に肉盛溶接を行う。肉盛溶接では、図４に示すように、金属板２上面の所定箇所にビード３１を溶着し、肉盛部３を形成する。ビード３１は、筋状に溶着される。複数のビード３１を隣り合うように溶着することによって、金属板２上面の所定箇所全体に肉盛部３を形成することができる。
【００１８】
肉盛部３を形成する工程（ステップＳ１）において行われる肉盛溶接は、肉盛部３を形成可能な溶接方法であれば、どのような方法で行われてもよい。肉盛部３を形成する方法は、例えば、アーク溶接、レーザー溶接、及びガス溶接等の種々の方法から選択される。アーク溶接によって肉盛部３を形成すると、ガス溶接に比較して、溶接時間を短縮することができ、好ましい。
【００１９】
アーク溶接では、レーザー溶接を行う場合に用いるレーザー発振器を用意する必要がない。一般的に、レーザー発振器は高価であるため、レーザー発振器を備える設備は、設備のコストが増大する。そのため、アーク溶接によって肉盛部３を形成すると、レーザー溶接に比較して、溶接に要する設備コストを抑制可能であり、好ましい。
【００２０】
図５は、ビード３１の断面図である。図５に示すように、ビード３１は、断面半円状である。ビード３１は、図５に示すように、隣り合ったビード３１同士が一部重なり合うように金属板２上面に溶着される。したがって、隣り合ったビード３１同士が成す上面は、図５に示すように、断面谷状である。ラップ部３２は、隣り合うビード３１同士が重なり合う部分である。
【００２１】
図５に示すように、ビード３１の最も厚い部分の厚みが肉盛部３の目標厚みとなるようにビード３１の大きさを設定する。金属板２上面よりも目標厚み分高く、かつ、金属板２上面に平行な面を、目標厚み面とする。空間３３は、隣り合ったビード３１同士が成す上面と目標厚み面との間に形成された空間である。隣り合うビード３１の間隔は、ラップ部３２の体積が空間３３の体積に相当するように設定される。
【００２２】
ビード３１は、溶接材を溶融して成る溶融金属である。肉盛部３を形成する工程（ステップＳ１）では、ビード３１を溶着した後に、当該ビード３１に隣り合うように次なるビード３１を溶着する。次なるビード３１のラップ部３２に相当する溶融金属は、空間３３に流れ込んで溶着する。したがって、肉盛部３を形成する工程（ステップＳ１）を行うと、上面が略平坦な肉盛部３を形成することができる。
【００２３】
肉盛部３は、ビード３１の延伸方向に平行な一対の端部が、ビード３１の丸みを有する部分である。したがって、肉盛部３は、金属板２上面から肉盛部３上面に向かって、金属板２上面に平行な方向に切断した断面積が小さくなる。このように、肉盛部３を形成する工程（ステップＳ１）を行うことによって、目標厚みであり、かつ、前記金属板上面から前記肉盛部上面に向かって、金属板上面に平行な方向に切断した断面積が小さくなる形状を有する肉盛部３を形成することができる。
【００２４】
肉盛部３を形成する工程（ステップＳ１）では、１種の溶接材を用いて肉盛部３を形成してもよいし、２種以上の溶接材を用いて肉盛部３を形成してもよい。２種以上の溶接材を用いて肉盛部３を形成することによって、肉盛部３の一部分に肉盛部３の他の部分とは異なる特性を与えることができる。
【００２５】
図２に示すように、本実施の形態に係るテーラードブランク材の製造方法では、肉盛部３を形成する工程（ステップＳ１）を行った後に、上面を仕上げる工程（ステップＳ２）及び角を丸める又は切り落とす工程（ステップＳ３）等の各工程を行ってもよい。図２に示す例では、ステップＳ２を行った後にステップＳ３を行っている。しかしながら、ステップＳ２を行う前にステップＳ３を行ってもよく、ステップＳ２及びステップＳ３を並行して行ってもよい。また、ステップＳ２を行わずにステップＳ３を行ってもよく、ステップＳ３を行わずにステップＳ３を行ってもよい。
【００２６】
上面を仕上げる工程（ステップＳ２）では、ステップＳ１において形成された肉盛部３上面に機械加工を行い、肉盛部３上面を仕上げる。上面を仕上げる工程（ステップＳ２）を行うと、肉盛部３上面の平坦度を向上させることができる。角を丸める又は切り落とす工程（ステップＳ３）では、ステップＳ１において形成された肉盛部３側面に機械加工を行い、肉盛部３側面の上側の角を丸める、又は、切り落とす。角を丸める又は切り落とす工程（ステップＳ３）を行うと、ステップＳ３を行う前に比較して、肉盛部３側面の傾斜がなだらかになる。
【００２７】
金属板２の厚みは、２．０ｍｍ以上であることが好ましい。金属板２の厚みが２．０ｍｍ以上である場合、肉盛部３を形成する工程（ステップＳ１）において、金属板２が熱変形すること、及び、金属板２が溶け落ちることを抑制することができる。したがって、テーラードブランク材１は、金属板２の抜け落ちや熱変形に起因する応力の集中が起こりにくい。そのため、テーラードブランク材１は、金属板に形成された開口に補強材を嵌め込んで突合せ溶接されたテーラードブランク材に比較して、疲労強度が高い。
【００２８】
図６は、突合せ溶接の溶接時間と肉盛溶接の溶接時間とを比較する表である。図６に示す例では、下面が正方形状である肉盛部３を金属板２の上面に形成する場合について比較している。Ａは、肉盛部３下面の一辺の長さである。Ｐは、肉盛溶接における溶接ピッチである。Ｖ１は、突合せ溶接における溶接速度である。Ｖ２は、肉盛溶接における溶接速度である。突合せ溶接と肉盛溶接とのコスト比を、Ｃ：１とする。
【００２９】
突合せ溶接では、肉盛部３下面の縁に沿って溶接を行う。したがって、突合せ溶接における溶接長は、肉盛部３下面の四辺の長さを合計して計算される。肉盛溶接では、肉盛部３下面に相当する部分全体に溶接を行う。したがって、肉盛溶接における溶接長は、肉盛部３下面の面積を溶接ピッチで除して計算される。
【００３０】
肉盛溶接におけるコストを加味した溶接速度は、突合せ溶接と肉盛溶接とのコスト比がＣ：１であるため、溶接速度Ｖ２にコスト比Ｃを乗じて計算される。コストを加味した溶接時間は、溶接長を、コストを加味した溶接速度で除して計算される。したがって、突合せ溶接におけるコストを加味した溶接時間は、下記の式（１）で表される。肉盛溶接におけりコストを加味した溶接時間は、下記の式（２）で表される。
４Ａ／Ｖ２  ・・・式（１）
Ａ２／ＰＶ２Ｃ  ・・・式（２）
【００３１】
肉盛溶接におけるコストを加味した溶接時間が突合せ溶接におけるコストを加味した溶接時間よりも短い場合、肉盛溶接を行うことによって、突合せ溶接に比較して少ないコストで溶接を行うことができる。すなわち、肉盛部３下面の一辺の長さＡが下記の式（３）を満たす場合、本実施の形態に係るテーラードブランク材の製造方法は、突合せ溶接に比較してより高い生産性でテーラードブランク材を製造することができる。
Ａ＜４ＰＶ２Ｃ／Ｖ２  ・・・式（３）
【実施例】
【００３２】
以下、本発明について実施例を示して具体的に説明する。これらの記載により本発明を制限するものではない。
【００３３】
［実施例１］
実施例１では、金属板の所定箇所にレーザー肉盛によって肉盛部を形成した。金属板の引張強度は、４４０ＭＰａであった。金属板の厚みは、３．８ｍｍであった。実施例１において肉盛部を形成した後の写真を図７に示す。肉盛部を形成した後に、肉盛部の上面に機械加工を行い、肉盛部上面を略平坦にした。さらに、肉盛部の側面に機械加工を行い、肉盛部上面の角を切り落とした。
【００３４】
実施例１において機械加工を行った後の写真を図８に示す。図７及び図８に示すように、実施例１では、金属板上面から肉盛部上面に向かって、金属板上面に平行な方向に切断した断面積が小さくなる形状を有し、かつ、厚みが略均一である肉盛部が形成されたテーラードブランク材を製造することができた。
【００３５】
［実施例２］
実施例２では、金属板の所定箇所にアーク肉盛によって肉盛部を形成した。金属板の引張強度は、５９０ＭＰａであった。金属板の厚みは、２．９ｍｍであった。実施例２において肉盛部を形成した後の写真を図９に示す。実施例２では、図９に示す一点鎖線と直角を成す方向に、ビードを溶着している。
【００３６】
（肉盛部の断面形状）
実施例２において形成された肉盛部の形状を計測した。図１０は、図９の一点鎖線に沿う断面の計測結果を示す。図１０に示すように、肉盛部は、下面に比較して上面の幅が短かった。また、肉盛部は、最高厚み１．４０ｍｍ、最低厚み１．１８ｍｍであった。このことから、実施例２において形成された肉盛部は、金属板上面から肉盛部上面に向かって、金属板上面に平行な方向に切断した断面積が小さくなる形状を有し、かつ、厚みが略均一であることが確認された。
【００３７】
（金属板の硬度分布）
次に、実施例２において肉盛部が形成された金属板の硬度分布を計測した。図１１は、図１０に示す断面の硬度分布を計測した結果を示す。図１１上段に示す点線は、硬度を計測した部分を示す線である。図１１下段に示すように、金属板の硬度は、おおよそ２００ＨＶ程度であり、熱影響部の一部において、２５０ＨＶ程度であった。このことから、実施例２において肉盛部が形成された金属板は、硬度のばらつきが小さく、応力の集中が置きにくいことが確認された。
【００３８】
以上で説明した本実施の形態に係る発明により、より生産性が高い、テーラードブランク材の製造方法を提供することができる。
【００３９】
なお、本発明は上記実施の形態に限られたものではなく、趣旨を逸脱しない範囲で適宜変更することが可能である。
【符号の説明】
【００４０】
１  テーラードブランク材
２  金属板
３  肉盛部
３１  ビード
３２  ラップ部
３３  空間
【図１】
2020131280.tif 000003
【図２】
2020131280.tif 000004
【図３】
2020131280.tif 000005
【図４】
2020131280.tif 000006
【図５】
2020131280.tif 000007
【図６】
2020131280.tif 000008
【図７】
2020131280.tif 000009
【図８】
2020131280.tif 000010
【図９】
2020131280.tif 000011
【図１０】
2020131280.tif 000012
【図１１】
2020131280.tif 000013